ШИХТА ДЛЯ ИЗГОТОВЛЕНИЯ СТЕКЛОГРАНУЛЯТА ДЛЯ ПЕНОСТЕКЛА

Шихта для изготовления стеклогранулята для пеностекла, включающая 60-63% кремнеземосодержащего сырья, 19-23% кальцинированной соды, 13-16% доломита и 0,45-1,0% сульфата натрия, отличающаяся тем, что в качестве кремнеземосодержащего сырья используют 30-35% кварцевого песка влажностью 0,5% и размером фракции 0,1-0,63 мм и 28-33% диатомита влажностью 15-30% и размером фракции менее 0,1 мм.